FR 3128127 A1 20230421 FR 2210738 A 20221018 La présente invention concerne une bille fusible pour jouet (10) contenant un pigment comme colorant et une résine soluble dans de l’eau, dans laquelle le pigment contient un pigment doré ou argenté. Figure pour l’abrégé : figure 1 . Bille fusible pour jouet La présente invention concerne une bille fusible pour jouet. Art antérieur De nos jours, il existe des jouets appelés jouets à billes (billes pour jouet) avec lesquels les gens peuvent jouer en permettant à ces billes, telles que de petites sphères ou des corps cylindriques faits en résine, de fusionner ensemble pour produire divers accessoires et analogues. Comme jouet à billes, il a été proposé un jouet à billes (jouet à billes fusibles) dans lequel des billes granulaires ou des petites billes cylindriques, de couleurs variées, peuvent être mises en contact les unes avec les autres de façon qu’une image relativement simple soit dessinée par les billes, et les billes adjacentes peuvent fusionner ensemble par chauffage. En conséquence, une plaque plate de résine en forme de plaque, ayant un motif formé par les billes de différentes couleurs, ou un accessoire dont un motif dépend de l’agencement des billes, est produite (voir JP2011-139820A). Comme pour la bille pour jouet décrite ci-dessus, les billes de couleurs variées sont fournies, et des accessoires ayant un motif riche en couleurs peuvent être produits. Il peut être nécessaire que la bille pour jouet de ce type soit brillante afin de produire un accessoire plus éclatant. Un objet de la présente invention est de fournir une bille fusible pour jouet qui soit brillante et avec un excellent aspect. Une bille fusible pour jouet, selon un aspect de la présente invention, est une bille fusible pour jouet contenant un pigment comme colorant et une résine soluble dans de l’eau, dans laquelle le pigment contient un pigment doré ou argenté. Selon cet aspect de la présente invention, une bille fusible pour jouet, qui soit brillante et avec un excellent aspect, peut être fournie. est une vue de face illustrant un aspect d’une bille fusible pour jouet selon un mode de réalisation. est une photographie montrant une bille fusible pour jouet, d’aspect bleu clair métallique produite dans l’exemple. est une photographie montrant une bille fusible pour jouet, d’aspect noir métallique produite dans l’exemple. Description de modes de réalisation Un mode de réalisation de la présente invention va être décrit en référence aux dessins. Comme illustré dans la , une bille fusible pour jouet 10, selon le mode de réalisation, est composée d’une bille 20 sensiblement sphérique ayant un diamètre de particule d’environ 1 mm à 10 mm, de préférence de 3 mm à 7 mm, et généralement d’environ 5 mm. La bille 20 du mode de réalisation peut être formée par moulage par injection en utilisant un moule. Comme matière première de la bille 20, on peut utiliser une résine synthétique transparente, colorée en mélangeant un pigment ou une pluralité de pigments, qui sont des colorants, avec une résine soluble dans de l’eau contenant, par exemple, de l’alcool polyvinylique. Lorsque la bille 20 est colorée avec les colorants, la bille 20 peut être colorée de façon transparente dans des couleurs telles que le vert, le bleu, le rouge, le jaune et le violet, comme couleurs qui harmonisent la transparence et la couleur. Le pigment en tant que colorant contient au moins un des pigments doré et argenté. Étant donné que la bille 20 contient le pigment doré ou argenté, la bille 20 est brillante et a un excellent aspect. La teneur en pigment doré ou argenté est de 45 % en poids ou plus et peut être de 100 % en poids par rapport au poids total du pigment utilisé dans la formation de la bille 20. Une telle plage de teneur en pigment doré ou argenté peut conférer efficacement l’aspect brillant à la bille 20. La taille (diamètre de particule) du pigment doré ou argenté n’est pas particulièrement limitée, et peut être par exemple de 1 µm à 100 μm. Le pigment doré ou argenté est de préférence une poudre de perles dorées ou argentées. Deux types ou plus de pigments dorés et argentés (poudres de perles dorées et argentées) peuvent être utilisés en combinaison. Par exemple, un pigment doré (poudre de perles dorées) et un pigment argenté (poudre de perles argentées) peuvent être utilisés en combinaison, et un pigment relativement fin (poudre de perles ayant, par exemple, un diamètre de particule de 5 µm à 25 μm) et un pigment relativement brut (poudre de perles ayant, par exemple, un diamètre de particule de 10 µm à 60 μm) peuvent être utilisés en combinaison. Dans le cas où deux types ou plus des pigments dorés et/ou argentés (poudres de perles dorées et/ou argentées) sont utilisés en combinaison, la teneur totale des pigments dorés et/ou argentés (poudres de perles dorées et/ou argentées) peut être de 45 % en poids ou plus par rapport au poids total du pigment utilisé dans la formation de la bille 20. En outre, comme illustré dans la , une pluralité de lignes de soudure 26 est formée sur une surface de la bille 20 du mode de réalisation en raison du moulage par injection dans un procédé de formation. La ligne de soudure 26 peut être formée intentionnellement (par exemple en ralentissant une vitesse du moulage par injection) au cours du procédé de formation de la bille 20. Dans le cas où une ou plusieurs lignes de soudure 26 sont formées de cette manière, étant donné que la réflexion de la lumière se produit sur des surfaces de la ligne de soudure 26, la bille 20, qui a un meilleur aspect brillant, peut être réalisée. Étant donné que les billes 20 sont formées à partir d’une résine soluble dans de l’eau, les billes 20 peuvent être dissoutes à l’état humide. En d’autres termes, lorsque les billes 20 sont mises en contact les unes avec les autres, puis qu’un liquide tel que de l’eau est ajouté aux billes 20, ou que les billes 20 sont immergées dans un liquide tel que de l’eau, les surfaces des billes 20 peuvent être dissoutes. Ensuite, l’eau sur les surfaces des billes 20 est évaporée, de sorte que les billes 20 adjacentes puissent fusionner ensemble. Par conséquent, par exemple, après qu’une feuille d’illustration sur laquelle une image souhaitée est dessinée a été fixée sur un côté inférieur d’un plateau, et que les billes 20 de couleurs souhaitées ont été placées sur le plateau conformément à l’image, en gardant les billes 20 dans un état humide et en séchant ensuite les billes 20, il est possible de produire un accessoire correspondant à l’image dessinée sur la feuille d’illustration. Étant donné que la bille 20 est brillante, lorsque l’accessoire décrit ci-dessus est formé en utilisant la bille 20, un accessoire d’un excellent aspect brillant peut être réalisé. L’accessoire peut être produit en combinant la bille 20 brillante avec d’autres billes non brillantes. Comme décrit ci-dessus, la bille fusible pour jouet 10 selon le mode de réalisation, est formée en mélangeant le pigment (poudre de perles) contenant au moins une des poudres de perles dorées et argentées comme colorant. Par conséquent, en comparaison avec une bille fusible pour jouet conventionnelle dont l’aspect se détériore en raison de la rugosité des particules d’une poudre métallique, des particules brillantes sont fines, et la bille fusible pour jouet 10 est d’un brillant plus éclatant et a un meilleur aspect. Par conséquent, la bille fusible pour jouet 10 peut avoir une brillance plus éclatante en fonction d’un angle de la lumière émise vers l’accessoire assemblé en utilisant les billes 20, et permet à un utilisateur de jouer avec les billes sans se lasser. Bien que la bille 20 sphérique soit illustrée dans le présent mode de réalisation, la forme de la bille 20 n’est pas limitée. Par exemple, d’autres formes telles qu’une forme d’étoile et une forme polyédrique peuvent être utilisées. Avec la forme polyédrique, un effet de brillance de la surface, dû à la lumière réfléchie, est augmenté, et la bille fusible brillante ayant un meilleur aspect peut être réalisée. Selon le mode de réalisation de la présente invention comme décrit ci-dessus, une bille fusible pour jouet à l’aspect suivant peut être fournie. Une bille fusible pour jouet, selon un premier aspect, est une bille fusible pour jouet contenant un pigment, qui est un colorant, et une résine soluble dans de l’eau, dans laquelle le pigment contient un pigment doré ou argenté. Selon cette configuration, il est possible de réaliser une bille fusible pour jouet dans laquelle des particules ayant une brillance sont fines, et qui a une brillance éclatante et dont l’aspect est excellent en comparaison avec une bille fusible pour jouet conventionnelle. La bille fusible pour jouet, selon un deuxième aspect, a au moins une ligne de soudure formée sur une surface de la bille. Selon cette configuration, étant donné qu’une réflexion de la lumière se produit sur la surface de chaque ligne de soudure, il est possible de réaliser la bille fusible pour jouet présentant plus de brillance en raison d’un effet synergique avec l’inclusion d’un pigment doré ou argenté. La bille fusible pour jouet, selon un troisième aspect, a une teneur totale en pigment doré ou argenté de 45 % en poids ou plus par rapport à la teneur totale en pigment. Selon cette configuration, en augmentant la teneur en pigment doré ou argenté, il est possible de conférer efficacement un aspect brillant à la bille fusible pour jouet. Dans la bille fusible pour jouet, selon un quatrième aspect, le pigment doré ou argenté est une poudre de perles. Selon cette configuration, il est possible de fournir un matériau spécifique pour avoir de la brillance en comparaison avec une bille fusible pour jouet conventionnelle. Les modes de réalisation décrits ci-dessus ont été présentés uniquement à titre d’exemple, et ne sont pas destinés à limiter la portée de l’invention. Ces nouveaux modes de réalisation peuvent être mis en œuvre sous diverses autres formes, et diverses omissions, remplacements et modifications peuvent être effectués sans s’écarter de l’essentiel de l’invention. Ces modes de réalisation et leurs modifications sont compris dans la portée de l’invention ou son essence, et sont compris dans une portée équivalente à l’invention décrite dans les revendications. Exemples Dans les exemples, des billes fusibles pour jouets de 12 couleurs brillantes sont produites. Des poudres de perles dorées, argentées (brutes), et argentées (fines) sont utilisées comme poudres de perles pour conférer l’aspect brillant. Les quantités des colorants et les teneurs des poudres de perles dans chaque couleur sont indiquées dans le Tableau 1. Dans le Tableau 1, le dioxyde de titane est utilisé pour développer la blancheur, l’or est une poudre de perles de particules d’or ayant des diamètres de particules de 5 µm à 25 μm, l’argent (brut) est une poudre de perle de particules d’argent brutes ayant des diamètres de particules de 10 µm à 60 μm, et l’argent (fin) est une poudre de perles de particules d’argent fines ayant des diamètres de particules de 5 µm à 25 μm. Dans le Tableau 1, l’unité de la quantité de chaque colorant est le gramme (g), et les teneurs en poudres de perles, c’est-à-dire les teneurs en or, argent (brute), et argent (fin) sont exprimées en % massiques. Dans la préparation des billes, tout d’abord, chaque colorant contenant la poudre de perles est dissous dans une solution mixte obtenue en mélangeant une petite quantité de glycérine et une petite quantité d’acide stéarique avec de l’alcool polyvinylique (PVA) comme solvant. Ensuite, la solution est injectée dans un moule, et un produit moulé de la bille sphérique est produit par moulage par injection. Après le moulage par injection, le produit moulé est séparé d’une portion de course du moule et stocké temporairement sous protection contre les rayons ultraviolets. Dans le moulage par injection, la solution est introduite et injectée dans le moule intentionnellement à une vitesse plus lente qu’une vitesse standard de sorte qu’une pluralité de lignes de soudure soit formée sur une surface de la bille. Les conditions de moulage par injection sont les suivantes : une température de moulage allant de 175 °C à 190 °C et une pression d’injection allant de 2,94 MPa (soit 30 kgf/cm 2 ) à 9,81 MPa (soit 100 kgf/cm 2 ) sont utilisées. En outre, la vitesse d’injection est comprise entre 25 mm/seconde et 40 mm/seconde, et le cycle de moulage est de 28 secondes/injection. De l’eau froide est utilisée comme eau de refroidissement. Pour ces conditions, la température de moulage est réglée à une température supérieure, d’environ 5 °C, la pression d’injection est réglée à une pression supérieure, d’environ 0,49 MPa (soit 5 kgf/cm 2 ), la vitesse d’injection est réglée à une vitesse inférieure, d’environ 5 mm/seconde, et le cycle de moulage est réglé à une vitesse inférieure, d’environ 2 secondes/injection ou 3 secondes/injection, en comparaison avec les conditions de production d’une bille homologue non brillante. Les surfaces des billes de 12 couleurs produites ont été observées visuellement. Parmi les billes de 12 couleurs produites, la montre une photographie d’une bille d’aspect bleu clair métallique (bleu clair), et la montre une photographie d’une bille d’aspect noir métallique (noir). Comme le montrent la et la , des lignes de soudure (portions de motifs de bandes noires sur les photographies) ont été observées sur les surfaces des deux billes, et un aspect brillant a également été observé. De la même manière, la pluralité de lignes de soudure peut être confirmée sur les surfaces de toutes les billes produites, et il peut être confirmé que les billes sont brillantes. Bille fusible pour jouet (10) comprenant un pigment comme colorant, et une résine soluble dans de l’eau, dans laquelle le pigment comprend un pigment doré ou argenté. Bille fusible pour jouet (10) selon la revendication 1, comprenant au moins une ligne de soudure (26) formée sur une surface de la bille. Bille fusible pour jouet (10) selon la revendication 1 ou la revendication 2, ayant une teneur totale en pigment doré ou argenté de 45 % en poids ou plus par rapport à une teneur totale en pigment. Bille fusible pour jouet (10) selon l’une quelconque des revendications 1 à 3, dans laquelle le pigment doré ou argenté est une poudre de perles. Bille fusible pour jouet (10) selon l’une quelconque des revendications 1 à 4, dans laquelle la résine soluble dans de l’eau comprend un alcool polyvinylique. Bille fusible pour jouet (10) selon l’une quelconque des revendications 1 à 5, ayant un diamètre de particule de 1 mm à 10 mm. Bille fusible pour jouet (10) selon l’une quelconque des revendications 1 à 6, dans laquelle le pigment doré ou argenté a un diamètre de particule de 1 µm à 100 μm. Bille fusible pour jouet (10) selon l’une quelconque des revendications 1 à 7, ayant une forme sensiblement sphérique.